(57)【要約】【課題】  本発明は、水平面に使用可能な硬度や耐摩耗性を備え、意匠性に優れた高級化粧板を、極めて能率的に、かつ、安価に製造できるような化粧紙を提供することを目的とする。【解決手段】  原紙基材と該基材表面に設けられた印刷インキ層と、該印刷インキ層上に設けられた電子線もしくは紫外線硬化型樹脂を主成分とする硬化樹脂塗膜層からなる化粧紙において、前記硬化樹脂塗膜層が低架橋密度の硬化樹脂塗膜層と、高架橋密度の硬化樹脂塗膜層とからなること特徴とする化粧紙を提供する。また、前記低架橋密度の硬化樹脂塗膜層と高架橋密度の硬化樹脂塗膜層は各々少なくとも1 層からなること特徴とする化粧紙を提供する。さらには、前記の高架橋密度の硬化樹脂塗膜層は電子線もしくは紫外線硬化型樹脂を主成分とし、シリコンもしくはフッ素からなる添加剤を含有する硬化樹脂塗膜層であることを特徴とする化粧紙を提供する。【選択図】  図１
2008120095.tif 000002
【特許請求の範囲】
【請求項１】
原紙基材と該基材表面に設けられた印刷インキ層と、該印刷インキ層上に設けられた電子線もしくは紫外線硬化型樹脂を主成分とする硬化樹脂塗膜層からなる化粧紙において、前記硬化樹脂塗膜層が低架橋密度の硬化樹脂塗膜層と、高架橋密度の硬化樹脂塗膜層とからなること特徴とする化粧紙。
【請求項２】
前記低架橋密度の硬化樹脂塗膜層と高架橋密度の硬化樹脂塗膜層は各々少なくとも1 層からなること特徴とする請求項１記載の化粧紙。
【請求項３】
前記の高架橋密度の硬化樹脂塗膜層は電子線もしくは紫外線硬化型樹脂を主成分とし、シリコンもしくはフッ素からなる添加剤を含有する硬化樹脂塗膜層であることを特徴とする請求項１又は２記載の化粧紙。
【発明の詳細な説明】
【技術分野】
【０００１】
本発明は、家具、住宅機器等に使用する化粧板に使用する化粧紙に関し、特に表面硬度が高く、耐久性に優れた高級化粧板に使用する化粧紙に関する。
【背景技術】
【０００２】
従来の化粧紙は、通常の化粧紙用原紙に印刷を施し、この印刷層を保護するために、熱硬化型、二液硬化型、紫外線硬化型もしくは電子線硬化型の樹脂塗工液を塗布し、硬化せしめて塗膜を形成したトップコート層を設けてなるものである。
通常、トップコート層の塗布量は１０ｇ／ｍ２以下であるが、トップコート層の表面強度を上げようとして、トップコート塗膜の架橋密度を上げていくと、化粧紙のカールが酷くなり、さらにトップコート層が脆くなってしまうという問題があった。そのために、高い表面強度と耐久性が要求される水平面用として必要な表面強度を得るのは極めて困難であった。
【０００３】
水平面用として必要な表面強度を得る方法として、塗布量を増やす手段が取られる。通常、塗布量１５ｇ／ｍ２ 以上のトップコート層が必要と考えられるが、従来の熱硬化型、二液硬化型、紫外線硬化型もしくは電子線硬化型の樹脂塗工液を塗布し、硬化せしめて塗膜を形成したトップコート層を塗布量１５ｇ／ｍ２以上塗工した場合、化粧紙が強くカールし、生産加工時に巻き取ることが困難となる問題があった。カールを抑えるために、硬化後でも柔軟性に優れた樹脂を用いる方法もあるが、水平面用として必要な高い表面強度が得られない。
【０００４】
また、従来の家具や住宅機器類の水平面に使用する化粧紙として、チタン紙等の浸透性の良い原紙に印刷を施した後、メラミン樹脂、ジアリルフタレート樹脂等の熱硬化性樹脂を含浸させて作った樹脂含浸紙を、フェノールコア紙やパーティクルボード等の基材上に載置し、鏡面板を介して加熱圧縮して製造するものが知られている。この方法によれば水平面用として必要な表面硬度、耐摩耗性、および耐溶剤性を備えた化粧板が得られるが、加熱圧縮加工方法であるために、生産効率が極めて劣る。
【特許文献１】特開平９−１０９３４７号公報
【発明の開示】
【発明が解決しようとする課題】
【０００５】
本発明は、以上のような問題点を解決するためになされたもので、その課題とするところは、水平面に使用可能な硬度や耐摩耗性を備え、意匠性に優れた高級化粧板を、極めて能率的に、かつ、安価に製造できるような化粧紙を提供することにある。
【課題を解決するための手段】
【０００６】
本発明において、上記課題を解決するために、
請求項１に記載の発明は、原紙基材と該基材表面に設けられた印刷インキ層と、該印刷インキ層上に設けられた電子線もしくは紫外線硬化型樹脂を主成分とする硬化樹脂塗膜層からなる化粧紙において、前記硬化樹脂塗膜層が低架橋密度の硬化樹脂塗膜層と、高架橋密度の硬化樹脂塗膜層とからなること特徴とする化粧紙である。
【０００７】
請求項２記載の発明は、
請求項１記載の化粧紙において、前記低架橋密度の硬化樹脂塗膜層と高架橋密度の硬化樹脂塗膜層は各々少なくとも1層からなること特徴とする。
【０００８】
請求項３記載の発明は、
請求項１又は２記載の化粧紙において、前記の高架橋密度の硬化樹脂塗膜層は電子線もしくは紫外線硬化型樹脂を主成分とし、シリコンもしくはフッ素からなる添加剤を含有する硬化樹脂塗膜層であることを特徴とする。
【発明の効果】
【０００９】
本発明による化粧紙は、硬化樹脂塗膜層を低架橋密度の層と高架橋密度の層とからなる構成にしたことにより層間の歪みが小さくなり、カールの発生がない。しかも高架橋密度の層によって硬度や耐摩耗性を備え、水平面に使用可能な意匠性に優れた高級化粧板を、極めて能率的に、かつ安価に製造できる化粧紙を提供することが可能となる。
【発明を実施するための最良の形態】
【００１０】
以下、本発明を詳細に説明する。図１に本発明による一実施例の化粧紙の構造の断面図を示す。原紙（１）の表面に印刷インキ層（２）、電子線もしくは紫外線硬化型樹脂を主成分とする低架橋密度の硬化樹脂塗膜層（３）、電子線もしくは紫外線硬化型樹脂を主成分とし、シリコンもしくはフッ素からなる添加剤を含有する高架橋密度の硬化樹脂塗膜層（４）よりなる化粧紙である。
低架橋密度の硬化樹脂塗膜層（３）と高架橋密度の硬化樹脂塗膜層（４）は各々１層以上からなる構成であっても良い。
【００１１】
本発明に係る化粧紙用原紙としては、坪量２０〜２００ｇ／ｍ２の化粧紙用原紙が使用可能であり、通常の薄葉紙、チタン紙等が挙げられる。
坪量２０ｇ／ｍ２未満であると、紙力が弱いため、生産加工時に紙切れ等のトラブルを引き起こしやすく、また、坪量２００ｇ／ｍ２をこえると化粧板にした場合に原紙の厚さが化粧板としての強度を低下させてしまう。
【００１２】
印刷は、通常の印刷インキが使用できる。印刷方法はグラビア印刷法等の公知の印刷方法で良い。低架橋密度の硬化樹脂塗膜層（３）を形成する電子線もしくは紫外線硬化型樹脂としては、分子中にアクリル基又はメタクリル基を有しているものが好ましく、ポリエステルアクリレート、ウレタンアクリレート、エポキシアクリレート、ポリエステルメタクリレート、ウレタンメタクリレート、エポキシメタクリレート、等が挙げられる。さらに好ましくは、分子中にアクリル基又はメタクリル基を有しており、希釈溶媒を乾燥すると常温において固体状態となる樹脂が使用できる。希釈溶媒乾燥後の固体状態において電子線もしくは紫外線を照射して塗膜を硬化させるため、低架橋密度の硬化樹脂塗膜となる。分子中にアクリル基又はメタクリル基を有しており、希釈溶媒を乾燥すると常温において固体状態となる樹脂としては、ＴＧが６０℃以上のポリマーもしくはオリゴマー等があり、溶媒可溶タイプもしくは水性エマルジョンタイプのものが使用できる。紫外線硬化の場合は光開始剤が添加される。さらに、必要に応じて無機および有機顔料、体質顔料、等のフィラーを分散させても良い。
【００１３】
高架橋密度の硬化樹脂塗膜層（４）を形成する電子線もしくは紫外線硬化型樹脂としては、分子末端にアクリル基又はメタクリル基を有しているものが好ましく、ポリエステルアクリレート、ウレタンアクリレート、エポキシアクリレート、ポリエステルメタクリレート、ウレタンメタクリレート、エポキシメタクリレート、等が挙げられる。紫外線硬化の場合は光開始剤が添加される。これに反応性または非反応性のスリップ剤として、シリコンもしくはフッ素からなる添加剤が添加される。さらに、必要に応じて無機および有機顔料、体質顔料、等のフィラーを分散させても良い。
【００１４】
塗工方法は特に限定されないが、グラビア塗工、ロールコーター、リバースロールコーター、ナイフコーター、ブレードコーター、ロッドコーター、エアードクターコーター、ダイコーター、キャストコーター等の公知の塗工方法で良い。
【００１５】
電子線もしくは紫外線照射により、塗膜を硬化させる。電子線硬化の場合、電子線照射装置より照射する電子線の加速電圧は１５０〜２００ｋＶ、照射量は３〜５Ｍｒａｄ程度が良い。紫外線硬化の場合の照射量は４００〜６００ｍｊ／ｃｍ２程度が良い。通常この処理は５０〜１５０ｍ／ｍｉｎのライン速度で可能であるから極めて生産効率が高い。
【００１６】
以上に述べたように、本発明の化粧紙は、原紙表面に、印刷インキ層、電子線もしくは紫外線硬化型樹脂を主成分とする低架橋密度の硬化樹脂塗膜層と電子線もしくは紫外線硬化型樹脂を主成分としシリコンもしくはフッ素からなる添加剤を含有する高架橋密度の硬化樹脂塗膜層とからなる構成の硬化樹脂塗膜層を有することにより、水平面に使用可能な硬度や耐摩耗性を備え意匠性に優れた高級化粧板を、極めて能率的に、かつ安価に製造できる化粧紙が得られる。
【００１７】
以下、本発明を実施例によりさらに説明するが、本発明は下記例に制限されるものではない。
【実施例】
【００１８】
坪量３０ｇ／ｍ２の紙間強化紙に木目柄を水性インキ（東洋インキ製造（株）製）で印刷し、水性エマルジョン化したウレタンアクリレートポリマー：ＴＧ＝６５℃をグラビア方式にて乾燥後重量が４ｇ／ｍ２となるよう塗工し、熱乾燥後、巻き取った。
【００１９】
次に、粘度１１００ｃｐｓに調整した電子線硬化型塗工液（ダイセル・ユーシービー（株）製「ＥＢ−３７００」／ＴＭＰＴＡ／１，６ヘキサンジオールジアクリレートをグラビア方式により８ｇ／ｍ２塗工し、電子線照射装置（日新ハイボルテージ（株）製：「キュアトロン」）の照射下を通過させ、照射線量約３．０Ｍｒａｄのエネルギーで塗膜を硬化させ、巻き取った。
【００２０】
上記化粧紙を尿素・酢酸ビニル系の接着剤にてパーティクルボードと貼り合わせ、化粧板にしたところ、非常に優れた表面強度および耐久性を有しており、水平面への使用は問題ないものであった。
【００２１】
上記結果のごとく、本発明による化粧紙は、原紙表面に、印刷インキ層、電子線もしくは紫外線硬化型樹脂を主成分とする低架橋密度の硬化樹脂塗膜層と電子線もしくは紫外線硬化型樹脂を主成分としシリコンもしくはフッ素からなる添加剤を含有する高架橋密度の硬化樹脂塗膜層とからなる構成の硬化樹脂塗膜層を有する化粧紙であり、硬化樹脂塗膜層を低架橋密度の層と高架橋密度の層とからなる構成にしたことにより層間の歪みが小さくなり、カールの発生がない。しかも高架橋密度の層によって硬度や耐摩耗性を備え、水平面に使用可能な意匠性に優れた高級化粧板を、極めて能率的に、かつ安価に製造できる化粧紙を提供することが可能となった。
【図面の簡単な説明】
【００２２】
【図１】本発明の一実施例における化粧紙の構成を表わした断面図である。
【符号の説明】
【００２３】
１・・・原紙
２・・・印刷インキ層
３・・・低架橋密度の硬化樹脂塗膜層
４・・・高架橋密度の硬化樹脂塗膜層
【図１】
2008120095.tif 000003